(57)【要約】【課題】炭の悪臭成分の吸着性と光触媒による分解作用を用いて悪臭成分を効率よく吸収分解することのできる消臭剤を提供する。【解決手段】粒径が２０ｍｍ〜５ｍｍの骨材が投入された回転型ミキサーに、前記骨材に対し３０〜４０重量パーセントの粒状の炭と９５〜１０５重量パーセントのセメントと８〜１３重量パーセントの着色剤との混合物と、前記骨材に対し０．５〜３重量パーセントの白華防止剤と４０〜４５重量パーセントの水との混合液を複数回に分けて投入して撹拌することにより粒状物を作製し、その粒状物の表面に光触媒物質を吹きかけて成ることを特徴とする粒状消臭体を提供し、空気の流入口から流出口の間に前記粒状消臭体を配置して、空気の浄化を行なうことを特徴とした空気清浄機を提供する。【選択図】図２
0003108863.tif 000002
【実用新案登録請求の範囲】
【請求項１】
粒径が２０ｍｍ〜５ｍｍの骨材が投入された回転型ミキサーに、前記骨材に対し３０〜４０重量パーセントの粒状の炭と９５〜１０５重量パーセントのセメントと８〜１３重量パーセントの着色剤との混合物と、前記骨材に対し０．５〜３重量パーセントの白華防止剤と４０〜４５重量パーセントの水との混合液を複数回に分けて投入して撹拌することにより粒状物を作製し、その粒状物の表面に光触媒物質を吹きかけて成ることを特徴とする粒状消臭体。
【請求項２】
空気の流入口から流出口の間に請求項１記載の粒状消臭体を配置して、空気の浄化を行なうことを特徴とした空気清浄機。
【請求項３】
請求項２記載の粒状消臭体を備えた空気清浄機であって、外部に向かって光を照射することにより埃の有無を確認するための光源が設けられるとともに、前記光源に電力を供給するために前記空気清浄機本体の外面に太陽電池セルを有した空気清浄機。
【考案の詳細な説明】
【技術分野】
【０００１】
本考案は炭と光触媒を利用した消臭体と、その消臭体を利用した空気清浄機とに関する考案である。
【背景技術】
【０００２】
従来から空気の清浄化のために種々の空気清浄機が提案されている。例えば電気集塵機では塵や埃を集塵することができるが、臭気を除去することはできない。その点、活性炭を用いる空気清浄方法では臭気を除去することができるが、臭気成分は物理的吸着又は化学的吸着により保持しているため、その吸着力が飽和すれば、活性炭を交換しなければならず、メンテナンスが厄介であるという問題点を有していた。
【０００３】
これに対し、光触媒による方法では酸化チタンなどの光触媒物質の表面で酸化分解反応が起こり、空気中に浮遊する物質の分解を行うため、メンテナンスを必要とせず、効率の良い空気の浄化ができる有用な方法である。近年この技術を利用した空気清浄機が多数開発されているが、光触媒は表面で光を受けないと分解が行なわれないために、表面に吸着させておくのが好ましい。しかしながら、粒状の光触媒を使用する際にバインダで固定すると、バインダが光触媒を覆ってしまい、効率の良い分解ができない。そこで光触媒を粒状にし、吸着剤粉及び水酸化アルミニウムなどの難燃剤粉を繊維に抄きこんで脱臭フィルタとして用いることにより、吸着剤が吸着した悪臭成分と光触媒の接触性を高め、効率の良い脱臭方法を発明している（例えば特許文献１）。
【０００４】
また、チタニア膜型成形液体やアナターゼ分散液などが開発され、バインダーなしで基体上に密着し、酸化チタンの結晶がすべて表面に露出していて光触媒作用の効率が良く、従来のものより、大幅に利用しやすく実用性の高い光触媒酸化チタンの出現がなされている（例えば特許文献２及び３）。
【０００５】
【特許文献１】特開平１０−２３５１５４号公報
【特許文献２】特許第２９３８３７６号公報
【特許文献３】特許第２８７５９９３号公報
【考案の開示】
【考案が解決しようとする課題】
【０００６】
そこで、本考案ではチタニア膜型成形液体やアナターゼ分散液などによる既存の光触媒酸化チタンを用い、消臭体を提供しようとするものである。本考案では炭の悪臭成分の吸着性と光触媒による分解作用を生かして悪臭成分を効率よく吸収分解することのできる消臭剤を提供することを目的とするものである。
【課題を解決するための手段】
【０００７】
（１）粒径が２０ｍｍ〜５ｍｍの骨材が投入された回転型ミキサーに、前記骨材に対し３０〜４０重量パーセントの粒状の炭と９５〜１０５重量パーセントのセメントと８〜１３重量パーセントの着色剤との混合物と、前記骨材に対し０．５〜３重量パーセントの白華防止剤と４０〜４５重量パーセントの水との混合液を複数回に分けて投入して撹拌することにより粒状物を作製し、その粒状物の表面に光触媒物質を吹きかけて成ることを特徴とする粒状消臭体を提供することにより前記課題を解決する。
【０００８】
（２）空気の流入口から流出口の間に（１）記載の粒状消臭体を配置して、空気の浄化を行なうことを特徴とした空気清浄機を提供することにより前記課題を解決する。
【０００９】
（３）（２）記載の粒状消臭体を備えた空気清浄機であって、外部に向かって光を照射することにより埃の有無を確認するための光源が設けられるとともに、前記光源に電力を供給するために前記空気清浄機本体の外面に太陽電池セルを有した空気清浄機を提供することにより前記課題を解決する。
【考案の効果】
【００１０】
本考案の粒状消臭体はセメント及び骨材中に粉状にした炭を含有してなるので、炭によって悪臭成分が吸着される。そして粒状消臭体の表面に塗布されている光触媒によってその吸着した悪臭成分が接触し分解されるため、効率の良い消臭効果が得られる。
【００１１】
また、粒状消臭体には着色剤を含有してなるので、装飾性の高い消臭体を提供することができ、室内の装飾品としても実用可能である。
【００１２】
本粒状消臭体のみでも十分な消臭能力を有するので、電気式集塵機等のような電力を消費することはない。より迅速な空気清浄を望む場合において、集塵するためのエアーフィルターや、清浄空気を外部に排出するためのファン、さらにはマイナスイオン発生装置等を備え付けた空気清浄機を提供する場合であっても、本考案では太陽電池発電システムを搭載しているため、これらの機器が消費する電力を外部の電力供給手段を用いることなしに供給することができる。
【考案を実施するための最良の形態】
【００１３】
以下、図面に基き説明する。図１は本粒状消臭剤の製造方法を現すブロック図である。図２は本粒状消臭体を用いた空気清浄機の図である。
【００１４】
まず、図１に示すように、本考案の粒状消臭体は粒状の炭と、セメントと、着色剤と、骨材と、白華防止剤を混入した水と、光触媒と、からなる。下記に作製手順の最良の実施の形態を説明する。
【００１５】
（１）回転型ミキサーに粒状消臭体の核となる粒径が２０ｍｍ〜５ｍｍの骨材を２０ｋｇ投入する。
【００１６】
この際、均一の粒度分布になるよう、１５ｍｍ、１０ｍｍの篩でふるいわけをし、均一な粒度分布となるように配合を調整しておくのが望ましい。このようにして適正な粒度分布になった骨材を２０ｋｇ回転型ミキサーに投入し、撹拌する。
【００１７】
（２）前記骨材に対し３０〜４０重量パーセントの粒状の炭と９５〜１０５重量パーセントのセメント、好ましくは普通ポルトランドセメントと、８〜１３重量パーセントの着色剤との混合物を前記骨材が投入されている回転型ミキサーに投入する。
【００１８】
尚、前記骨材２０ｋｇの割合に対し、粒状の炭が７．５ｋｇ、普通ポルトランドセメントが２０ｋｇ、着色剤が２ｋｇの割合の混合物を、前記骨材が投入されている回転型ミキサーに分割して投入することが望ましい。
【００１９】
粒状の炭、セメント、着色剤の混合物を投入するに際し、全量を一度に入れるのではなく、複数回に分けて投入しないと、適当な大きさの粒状物を作製することができない。この点は後述する水の投入についても同様であり、配合割合を崩さないように水と前記混合物を同時に投入することが望ましい。
【００２０】
尚、炭は粒状物を形成する上で粉状若しくは粒状となっていることが望ましく、より好ましくは粒状のものを使用することが望ましい。セメントは普通ポルトランドセメントを使用することが望ましいいが、無論、他のセメントを用いることもできる。また、着色剤は酸化第二鉄等の従来から用いられているものを使用することができる。
【００２１】
（３）前記骨材に対し０．５〜３重量パーセントの白華防止剤と４０〜４５重量パーセントの水との混合液を複数回に分けて前記ミキサーへ投入する。
【００２２】
尚、前記骨材２０ｋｇの割合に対し、水８〜９Lに白華防止剤２００ｍｌを加えた混合液を前記回転型ミキサーへ分割投入することが望ましい。上述したように全量を一度に入れるのではなく、複数回に分けて投入しないと、適当な大きさの粒状物を作製することができないため、前記粒状の炭、セメント、着色剤の混合物と同様に配合割合を崩さないように水と前記混合物を投入することが望ましい。
【００２３】
白華防止剤はセメントが凝固した時にカルシウム分が表面に浮き出て白く粉を吹く白華現象を抑えるためのものであり、従来から用いられているステアリン酸アルミニウム粉末、ステアリン酸カリウム粉末、オレイン酸ナトリウム粉末等を用いることができる。
【００２４】
（４）回転型ミキサーによって撹拌し、中央部に直径１ｃｍ以下の「小さな玉」、外縁部に直径が２ｃｍ〜３ｃｍ程の「大きな玉」の粒状物が出来始まったなら、適度な大きさになった粒状物から繰り返し取り出す。
（５）（１）から（４）の作業を繰り返し行ない、（２）の粒状の炭、セメント、着色剤の混合物と、（３）の水分が無くなるまで続けて行なう。
【００２５】
（６）（５）で作られた粒状物の表面に光触媒をスプレー等をもちいて吹きかけることにより塗布し、粒状消臭体を得る。尚、光触媒として既知のチタニア膜型成形液体やアナターゼ分散液が用いられる。本液を用いることによって粒状物表面に容易に光触媒を付着させることができる。また、ここで用いる光触媒は太陽光や蛍光灯だけでなく、発光ダイオードや白熱灯等の弱い光であっても分解が進むように、酸化チタンにアパタイトが被覆されていることが望ましい。更に酸化チタンの性質により、炭の成分を侵食するおそれのある場合は保護膜等の処置をした上に酸化チタンを付着させることが必要である。
【実施例１】
【００２６】
本考案に係る消臭体を用いた空気清浄機を図２に示す。本空気清浄機は粒状消臭体２、空気清浄機本体１の外面に設けられた太陽電池セル３、外部の埃を照射するための光源４とを備えている。
【００２７】
粒状消臭体２はそれ自体に有効な消臭能力を有しているが、空気を急速に浄化する点では電気式集塵機による方が優れている。そのため、より高度な空気の浄化を促進するために、空気清浄機１に空気中の埃を集めるためのエアーフィルター部５、浄化した空気を開口部８から外部に排出するためのファン設置部６、さらにはマイナスイオン効果によって空気の浄化を行なうためのマイナスイオン発生装置７を備えることができる。
【００２８】
尚、マイナスイオン発生器は従来から用いられている方法によって行なうことができ、例えば電極と板状電極の間に高電圧を印加し、この間に強い電界を生じさせることでコロナ放電を引き起こしてマイナスイオンを発生させたり、マイナスイオンを常時発生させているトルマリン等の天然石を使用することができる。同様に、エアーフィルター部やファン設置部についても従来から用いられているものを用いることができる。
【００２９】
炭が有する吸着力を生かした空気清浄を行なうため、粒状消臭体２以外にも竹炭９等の活性炭を使用することによって、吸着力を高めて粒状消臭体の光触媒による分解を促進させるとともに、装飾性の高い空気清浄機を提供することができる。
【００３０】
空気清浄機本体１の外面には太陽電池セル３が設けられており、空気清浄機１の内部には太陽電池セルにより発生した電圧をコンバータで変換して空気清浄機１が有する光源４、エアーフィルター部５、ファン設置部６、マイナスイオン発生装置７の各装置に電力を供給する太陽電池発電システムが設けられていることが望ましい。尚、太陽電池発電システムは図示しないが、従来から用いられている方法を使用することができる。このように外部からの電力供給を必要としないので、電気代がかかることがなく、経済的な空気清浄機となる。
【００３１】
光源４を備えていることにより、外部に向かって光１０が照射されると、埃が光に反射して浄化前の空気の状態を把握することが出来る。そのため浄化前の空気の汚濁状態と浄化後の空気の清浄状態を比較することが出来る。さらには光源が発する光の色を有色に例えばブルーライトやイエローライト等にすることにより、より装飾性の高い空気清浄機を提供することができる。無論、光源４は発光ダイオードによって構成されていてもよい。
【実施例２】
【００３２】
本考案に係る粒状消臭体は内部に炭を含有してなるので、生物誘引作用がある。そのため微生物を育成し増殖させることができるので、例えば水中に配置することによって、水質の浄化をもたらすことができる。
【００３３】
特に、粒状消臭体のみを水中に配置しても粒状消臭体の内部に含まれるアルカリ成分が影響を及ぼし、すぐには好気性微生物が粒状消臭体に生息することができず、水質の浄化作用は示さないが、酸性を示すバクテリア、好ましくは酵母と乳酸菌と納豆菌を主体にハチミツを用いて発酵培養させた酵素を含む複合微生物である環境浄化微生物（えひめＡＩ−１）を粒状消臭体に生息させると、粒状消臭体の内部に含まれるアルカリ成分とバクテリアの酸性が相互に中和するので、水中の浄化を効果的に促進することができる。尚、他の微生物を前記粒状消臭体に生息させてもよいことは勿論である。
【００３４】
粒状消臭体に生息する微生物によって吸着した汚濁物質が分解されるので、粒状消臭体の吸着能力が飽和することなく、効果的な浄化を維持することができる。
【図面の簡単な説明】
【００３５】
【図１】本消臭剤の製造方法を現すブロック図である。
【図２】本消臭体を用いた空気清浄機の図である。
【符号の説明】
【００３６】
１  空気清浄機
２  粒状消臭体
３  太陽電池セル
４  光源
５  エアーフィルター部
６  ファン部
７  マイナスイオン発生装置
８  開口部
９  竹炭
１０  光
【図１】
0003108863.tif 000003
【図２】
0003108863.tif 000004
【手続補正書】
【提出日】平成16年12月14日(2004.12.14)
【手続補正１】
【補正対象書類名】実用新案登録請求の範囲
【補正対象項目名】請求項１
【補正方法】変更
【補正の内容】
【請求項１】
粒径が２０ｍｍ〜５ｍｍの骨材が投入された回転型ミキサーに、前記骨材に対し３０〜４０重量パーセントの粒状の炭と９５〜１０５重量パーセントのセメントと８〜１３重量パーセントの着色剤との混合物と、前記骨材に対し０．５〜３重量パーセントの白華防止剤と４０〜４５重量パーセントの水との混合液を複数回に分けて投入して撹拌することにより得られる直径２ｃｍ〜３ｃｍの粒状物の表面に光触媒物質が塗布されて成ることを特徴とする粒状消臭体。
【手続補正２】
【補正対象書類名】明細書
【補正対象項目名】０００７
【補正方法】変更
【補正の内容】
【０００７】
（１）粒径が２０ｍｍ〜５ｍｍの骨材が投入された回転型ミキサーに、前記骨材に対し３０〜４０重量パーセントの粒状の炭と９５〜１０５重量パーセントのセメントと８〜１３重量パーセントの着色剤との混合物と、前記骨材に対し０．５〜３重量パーセントの白華防止剤と４０〜４５重量パーセントの水との混合液を複数回に分けて投入して撹拌することにより得られる直径２ｃｍ〜３ｃｍの粒状物の表面に光触媒物質が塗布されて成ることを特徴とする粒状消臭体を提供することにより前記課題を解決する。